L'invention concerne une soudure, exempte de plomb et de ca-am~um dest,n & à tre utilisée cotie patte à souder dans la construction de carrosseries. Pour égaliser les aspérités des surfaces des carrosseries automobiles, on utilise une série de soudures tendres telles que soudures Sn 20 Sb, Pb Sn 25 Sb, Pb Sn 30 Sb et Pb Sn 35 Sb suivant la DIN 1707. Du point de vue de lthygiène professionnelle, l'utilisation de soudures contenant du plomb pose de plus en plus de problèmes. Aussi, depuis quelques temps, stefforce-t-on de trouver une soudure ayant des propriétés d'utilisation semblables ou analogues aux soudures sus-mentionnées, mais ne contenant pas de métaux nuisibles à la santé comme le plomb et/ou le cadmium.La température de fusion de des soudures ne doit pas dépasser 450 C et la température de solidification ne doit pas entre inférieure à environ 2000 C. Le but de la présente invention était donc de préparer une soudure exempte de plomb et de cadmium pouvant être utilisée comme pâte à souder, dans la construction d'automobiles qui se travaille bien et qui présente une température de fusion inférieure à 4500 C et une température de solidification supérieure à 2000 C. Cet objectif a été réalisé par la soudure selon l'invention, contenant 0,1 à 9,9 % de cuivre et 0,1 à 9,9 % d'antimoine, le reste étant composé d'étain et d'impuretés dues à la fabrication. De préférence, la matière à souder contient 7 à 8,5 % de cuivre, 0,1 à 4 % d'antimoine, le reste étant composé d'étain et d'impuretés dues à la fabrication. Une matière à souder ayant fait ses preuves était constituée de 7 à 8 % de cuivre, 0,5 à 2 % d'antimoine, le reste étant composé d'étain et d'impuretés dues à la fabrication. On a trouvé particulièrement avantageuse une matière à souder ayant 7,3 à 7,7 % de cuivre, 0,3 à 0,6 % d'antimoine, le reste étant composé d'étain et d'impuretés dues à la fabrication. La påte à souder selon l'invention peut être utilisée sous forme compacte, par exemple, sous forme de barres ou sous forme de poudre mélangée avec des fondants pour soudures tendres selon la DIN 8511 page 2. Bien entendu, l'invention n'est pas-limitée aux exemples de réalisation ci-dessus décrits, à partit des quels on pourra prévoir d'autres modes et d'autres formes de réalisation, sans pour cela sortir du cadre de l1inven- tion. 3RvENDIOATI0NS 10) Soudure exempte de plomb et de cadmium destinée à être utilisée comme pâte à souder dans l'industrie de ltautomobile, caractérisée en ce qu'elle contient 0,1 à 9,9 % de cuivre 0,1 a 9,9 % d'antimoine, le reste étant composé d'étain et d'impuretés dues à la fabrication. 20) Soudure selon la revendication 1, caractérisée en ce quelle contient 7 à 8,5 % de cuivre, 0,1 à 4 * d'antimoine, le reste étant composé d'étain et d'impuretés dues à la fabrication. 30) Soudure selon l'une des revendications 1 et 2, caractérisée en ce qu'elle contient 7 à 8 % de cuivre, 0,5 à 2 % d'antimoine, le reste étant composé d'étain et d'impuretés dues à la fabrication. 40) Soudure selon l'une quelconque des revendications 1 à 3, caractérisée en ce qu'elle contient 7,3 à 7,7 % de cuivre, 0,3 à 0,6 % d'antimoine, le reste étant composé d'étain et d'impuretés dues à la fabrication.